(57)【要約】【課題】in vitroでの結果を好適に反映できる全血を用いた血液適合性評価方法を提供する。【解決手段】１０Ｕ/ml以上１００Ｕ/ml以下の濃度でヘパリンを混合した血液を医療材料に接触させ、医療材料に付着した、血液成分の定量を行うことを特徴とする血液適合性評価方法。【選択図】図１
2005069966.tif 000002
【特許請求の範囲】
【請求項１】
１０Ｕ/ml以上、１００Ｕ/ml以下の濃度でヘパリンを混合した血液を、医療材料と接触させ、医療材料に付着した、血液成分の定量を行うことを特徴とする血液適合性評価方法。
【請求項２】
血液がヒト由来のものであることを特徴とする請求項１記載の血液適合性評価方法。
【請求項３】
血液成分が、血小板、フィブリノーゲン、フィブロネクチン、フォンウィルブラント因子、白血球、赤血球およびコラーゲン（タイプ１および３）から選ばれた少なくとも一つであることを特徴とする請求項１または２のいずれかに記載の血液適合性評価方法。
【発明の詳細な説明】
【技術分野】
【０００１】
本発明は、医療用途に用いられる材料の血液適合性評価方法に関する。医療用途としては、血液透析、血漿分離、吸着、血液濾過、また、カテーテル類、血液回路、人工肺、人工心臓などが挙げられる。
【背景技術】
【０００２】
従来、医療用途に用いられる材料の血液適合性評価方法には、ヒトの血液や、動物（犬、牛、馬、豚などの大型動物、ウサギ、モルモットの中型動物、マウス、ラットの小型動物など）の新鮮血液を用い、クエン酸やＥＤＴＡ（エチレンジアミンテトラ酢酸）を添加後、血小板多血漿（ＰＲＰ）を調製したり（例えば非特許文献１参照）、１から５Ｕ程度のヘパリンを混合して血液凝固活性を落とした状態で新鮮血液を被験材料に接触させて行っていた（例えば非特許文献２参照）。
【０００３】
しかしかかる方法では、血小板の付着性を見てもin vivoでの結果と大きく異なる場合が多く、また実験誤差が大きく安定的に評価できなかった。
【０００４】
また、抗凝固剤を全く含まない新鮮血を用いての解析が不可欠であろうとも言われていた（例えば非特許文献３参照）。
【非特許文献１】高山崇ら  糖側鎖を有するポリスチレン誘導体の抗血小板粘着作用、生体材料、日本、1990年3月  VOL.８、３号  122頁
【非特許文献２】田中  賢、新しい生体適合性材料の分子設計と人工臓器への応用［ online］、〔2002年9月5日検索〕http://www.es.hokudai.ac.jp/pdf/h12/tanaka02#49341.pdf
【非特許文献３】片岡  一則、他２名、血小板血栓系の評価法、第１５回医用高分子研究会・第６回医用材料研究会  講演要旨集、日本、1982年6月25日、P31-34、
【発明の開示】
【発明が解決しようとする課題】
【０００５】
本発明は、in vivoでの結果を好適に反映し、実験誤差が少なくしかも再現性良く結果を得ることができる、全血を用いた簡便な血液適合性評価方法を提供することを課題とする。
【課題を解決するための手段】
【０００６】
上記課題を解決するため、本発明は、下記の構成を有する。すなわち、
（１）１０Ｕ/ml以上、１００Ｕ/ml以下の濃度でヘパリンを混合した血液を、医療材料と接触させ、医療材料に血液成分の定量を行うことを特徴とする血液適合性評価方法。
【０００７】
（２）血液がヒト由来のものであることを特徴とする（１）記載の評価方法。
【０００８】
（３）血液成分が、血小板、フィブリノーゲン、フィブロネクチン、vwf、白血球、赤血球およびコラーゲン（タイプ１および３）から選ばれた少なくとも一つであることを特徴とする（１）ないし（２）のいずれかに記載の評価方法。
【発明の効果】
【０００９】
本発明により、in vitroでの結果を好適に反映できる全血を用いた血液適合性評価方法を提供することができた。
【発明を実施するための最良の形態】
【００１０】
以下本発明についてさらに詳細に説明する。
【００１１】
本発明は、使用時に血液と接触する医療用材料表面の血液適合性評価方法である。ここでは人工透析膜を例に説明するが、これに限定されるものではない。
【００１２】
本発明においては、１０Ｕ/ml以上、１００Ｕ/ml以下の濃度でヘパリンを混合した血液を用いる。この範囲の濃度とすることで、血液中血小板の活性化の程度を安定に保つことができ、in vitro実験でin vivoにおける結果を好適に反映した血液適合性評価を行うことが可能となるのである。
【００１３】
本発明に用いられる血液としては、ヒト由来のもの、犬や豚、馬、牛などの大型動物、ウサギなどの中型動物、ラットやマウスなどの小型動物の血液などが用いられるが、中でも、よりヒト臨床での結果を好適に反映するという点でヒト由来のものが好ましく用いられる。ペット用の医療用具材料については同様に、同じ種の動物から採取した血液を用いることが望ましい。
【００１４】
医療材料に付着した血液成分を定量等することにより評価するが、かかる血液成分としては、例えば、血小板、フィブリノーゲン、フィブロネクチン、フォンウィルブラント因子（以下、vwfという）、白血球、赤血球およびコラーゲン（タイプ１および３）から選ばれた少なくとも一つを用いることが、血液凝固や血球の付着亢進による血液ラインの閉塞による医療事故を未然に防止できるという観点から好ましい。
【００１５】
フィブリノーゲン、フィブロネクチン、vwf、コラーゲンに対する抗体は市販のものを用いることができるし、白血球や赤血球、血小板については走査型電子顕微鏡（ＳＥＭ）観察ことによって定量ができる。
【００１６】
また、上記タンパク質の定量方法として、例えば、凝固関連蛋白質の付着の程度は、検出したい蛋白質に対する抗体を用いてＥＩＡ法（酵素抗体法）により定量することができる。また、ラジオアイソトープ標識の物を用いたＲＩＡ法によることも可能である。そのほか、これらタンパク質を定量する方法、方式においてもヘパリン添加量が１０Ｕ/ml以上１００Ｕ/ml以下であれば採用することができる。
【００１７】
医療材料としては、例えば、人工腎臓に用いられる血液透析膜、血液濾過膜や、血漿分離膜、カテーテル類、血液回路等、また、人工肺、人工心臓、人工皮膚など血液に触れる場所で使用される物が挙げられる。これら医療材料を構成する材料としては、特に限定されず、ポリウレタン、ポリスルホン、ポリアクリロニトリル、ポリメチルメタクリレート、ポリエーテルスルホン、セルロース、酢酸セルロース、ポリオレフィン、ポリ塩化ビニル、ポリアミド、ポリイミド、ポリアルキレングリコール、ポリシリコン、ポリビニルピロリドンなどのポリマーやその誘導体、混合物などが用いられる。
【００１８】
以下、具体的な評価方法について、例を挙げて説明する。
【００１９】
人工腎臓に用いられる中空糸膜を１０cm長程度に切り、両面接着テープ等で、平らなフィルム上に貼り付ける。フィルムの材質は問わないが、ポリエチレンテレフタレート、ウレタン等の容易に手に入るものが好ましい。まずフィルムに両面接着テープを貼り、その上に中空糸膜数本を長さ方向をそろえ、貼り付ける。この中空糸膜の直径の約半分の厚みの隙間ゲージを中空糸膜の両側に置き、片歯カミソリまたは、ミクロトーム用の刃を用いて２枚にそぐように切り、中空糸膜の内表面を露出させる。このサンプルを例えば直径２cmの円形に打ち抜いて資料サンプルとする。直径２cm程度のチューブを用意し、その底に、上記で得られた資料サンプルを貼り付け、内側に血液を保持できるように加工する。中空糸膜状のものであれば上記手法によって加工可能であり、その他の形状のものでも、上記に倣って、血液接触面が上になるようにフィルム上に貼り付ければよい。
【００２０】
次に、シリンジにヘパリンの所定量をとり、ヘパリン濃度が１０から１００Ｕ/ｍｌの濃度になるようヒトの血液を吸引する。シリンジに用いる針は２０Ｇ以下の太いものを用い、２０ｍｌ/min程度のゆっくりした速度で吸引することが、血液の活性化を起こしにくくより好ましい。ヘパリンと混和させ、室温に保ったまま、前述のチューブ内に１ml入れ、３７℃で６０min振盪させる。振盪速度はなるべく遅く、液が攪拌され、赤血球の沈降が起こらない程度に設定する。６０min経過後、血液をデカンテーションで除き、イオン強度が生理条件と同じであるＰＢＳ（リン酸緩衝液）でリンスする。このとき、サンプルの中空糸膜内表面に直接液がかからないように縁から慎重に流し込む。
３度洗い、２．５％グルタルアルデヒドＰＢＳ溶液をチューブ内に注入し、固定作業を行う。室温で、１０時間以上行うことが好ましい。この後、水で洗浄し、凍結乾燥後、走査型電子顕微鏡で血小板や赤血球などの血球の付着状態や、フィブリンなどの凝固関連蛋白質の付着状態を観察する。
【００２１】
以下、実施例によってさらに詳細に説明する。
【実施例１】
【００２２】
以下の方法により、モジュールを作成した。
【００２３】
ポリスルホン（アモコ社  Ｕｄｅｌ/Ｐ３５００）１６部、ポリビニルピロリドン（インターナショナルスペシャルプロダクツ社；以下ＩＳＰ社と略す）  Ｋ３０  ４部、ポリビニルピロリドン（ＩＳＰ社Ｋ９０）２部をジメチルアセトアミド７７部、水１部を加熱溶解し、製膜原液とした。
【００２４】
原液粘度は５０℃で1．4Pa・secであった。この原液を温度５０℃の紡糸口金部へ送り、外径０．３５ｍｍ、内径０．２５ｍｍの２重スリット管から芯液としてジメチルアセトアミド70部、水30部からなる溶液を吐出させ、中空糸状に形成させた後、温度３０℃、露点２８℃で調湿し、１０ミクロン以下のドライミストを加えた２５０ｍｍのドライゾーン雰囲気を経て、ジメチルアセトアミド２０重量％、水８０重量％からなる温度４０℃の凝固浴を通過させ、８０℃１５分の水洗工程を通過させ、グリセリン４０wt%を付着させ乾燥した後、巻き取り束とした。中空糸内径は２００μｍ、膜厚４０μｍであった。膜面積が１．６ｍ2になるように、ケースに充填し、ポッティングし、端部を両面開口させて、モジュールとした。モジュールを１５分間水洗し、モジュール１を得た。
【００２５】
このモジュール１に水を充填した状態で、γ線照射（２５ＫＧｙ）を行ない滅菌した後、その中空糸膜を取り出して、以下の方法によりサンプルを作成した。
【００２６】
0.1mm厚のポリエチレンテレフタレートフィルムに両面接着テープを貼り、その上に中空糸膜５本を長さ方向をそろえ、貼り付けた。この中空糸膜の直径の約半分の厚みの隙間ゲージを中空糸膜の両側に置き、ミクロトーム用の刃を用いて２枚にそぐように切り、中空糸膜の内表面を露出させた。このフィルムを直径２cmの円形に打ち抜いて資料サンプルとした。１８ｍｍφのポリスチレンチューブの底に資料サンプルを貼り付け、内側に血液を保持できるように加工した。
【００２７】
このサンプルについて、以下の方法により、血液適合性を評価した。
【００２８】
シリンジ内にヘパリンを２５００Ｕ入れ、次いで、ヒト血液５０ｍｌを吸引した（ヘパリン濃度５０Ｕ/ｍｌ）。ヒト血液の吸引には、２０Ｇの針を用い、２０ｍｌ/minの速度で吸引した。ヘパリンと混和させ、室温に保ったまま、サンプルチューブ内に１ml入れ、３７℃６０min振盪速度１２０回/minで浸漬した。そのあと、血液をデカンテーションで除き、等張であるＰＢＳ（リン酸緩衝液）でリンスした。このとき、サンプルの中空糸膜内表面に直接液がかからないように注意して３度洗い、２．５％グルタルアルデヒドＰＢＳ溶液に浸漬し、室温で、２４時間固定作業をおこなった。
【００２９】
次いで、水で洗浄し、凍結乾燥後、スパッタリングにより、Ｐｔ／Ｐｄの薄膜をサンプルに形成させた。走査型電子顕微鏡（日立社製Ｓ８００）にてサンプル表面を観察し（フィルムと円筒管の接着部は血液が溜まりやすいので、主としてフィルム中央部を３０００倍で観察した）、１．１２×１０4μｍ2の面積中の付着血小板数を１０視野について数え、その平均値から１０3μｍ2あたりの血小板付着数を計算した。
【００３０】
その結果、血小板数は１５（個／１０3μｍ2）であった。
【００３１】
このモジュールについて臨床使用した結果、７６（個／１０3μｍ2）の血小板付着が見られた。
【実施例２】
【００３２】
実施例１と同様にして得られたモジュールに、0.5wt％グリセリン水を充填し、γ線照射（２５ＫＧｙ）を行ない滅菌し、得られた膜を切り出し、サンプル調製した以外は、実施例１と同様にして、血液適合性の評価を行ったところ、血小板付着数は３２（個／１０3μｍ2）であった。
【００３３】
このモジュールについて臨床使用した結果、１３５（個／１０3μｍ2）の血小板付着が見られた。
【実施例３】
【００３４】
実施例１と同様にして得られたモジュールに、０．１wt％ポリビニルピロリドン（インターナショナルスペシャルプロダクツ社；以下ＩＳＰ社と略す）  Ｋ９０、０．１％エタノール水溶液を充填し、γ線照射（２５ＫＧｙ）を行ない滅菌し、得られた膜を切り出し、サンプル調製した以外は実施例１と同様にして血液適合性評価を行ったところ、血小板数は０．８（個／１０3μｍ2）であった。
【００３５】
このモジュールを臨床使用した結果、３（個／１０3μｍ2）の血小板付着が見られた。
【００３６】
実施例１から３の結果について、血液適合性評価と臨床結果との相関を図１に示した。図中の数式は相関式であり、Ｒ2は相関係数である。１に近くきわめて良い相関を示した。
【００３７】
いずれも相関係数が高く、臨床での結果を非常に良く反映することがわかった。
【図面の簡単な説明】
【００３８】
【図１】本発明実施例１における血液適合性評価での血小板付着数と、臨床使用した場合における血小板付着数との相関図を示す。
【図１】
2005069966.tif 000003